【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
サイジング剤および両性促進剤樹脂を用いて製造されたサイズ済み紙であって、上記両性促進剤樹脂が、随意に式（ＩＶ）：
【化１】
2005502746.tif 000001
の少なくとも１種のジアリルアンモニウム単量体を含んでいる式（ＩＩＩ）：
【化２】
2005502746.tif 000002
の少なくとも１種の４級ジアリルアンモニウム単量体、および式（ＩＩ）：
【化３】
2005502746.tif 000003
の少なくとも１種の有機酸より本質的に成る単量体の重合反応生成物にして、式（ＩＩＩ）の４級ジアリルアンモニウム単量体のモルパーセントと式（ＩＶ）のジアリルアンモニウム単量体のモルパーセントとの合計が両性促進剤樹脂中の単量体の少なくとも２５％を構成し、そして式（ＩＩ）の不飽和有機酸のモルパーセントが両性促進剤樹脂中の単量体の少なくとも２５％を構成しているそのような重合反応生成物である上記のサイズ済み紙；ただし、上記の式において、
Ｒ１Ａ、Ｒ１Ｂ、Ｒ１ＣおよびＲ１Ｄは、水素またはＣ１−Ｃ２２の直鎖または分枝アルキルであり；
Ｒ２およびＲ３はアルキル、アルケニル、アリール、ヘテロ原子で分断されたアルキルまたはアルケニル（ここで、ヘテロ原子は群Ｎ、ＳおよびＯから選ばれる）であり；
Ｒ４は水素、アルキル、アルケニル、アリール、ヘテロ原子で分断されたアルキルまたはアルケニル（ここで、ヘテロ原子は群Ｎ、ＳおよびＯから選ばれる）であり；そして
Ｘ−はサイジング適合性アニオンであり；
Ｒｘ、ＲｙおよびＲｚは水素、アルキル、アルケニル、アリール、ヘテロ原子で分断されたアルキルまたはアルケニル（ここで、ヘテロ原子は群Ｎ、ＳおよびＯから選ばれる）であり；そして
Ｅは群COO、SO3、HSO4およびH2PO4から選ばれる有機置換基である。
【請求項２】
式（ＩＩ）の単量体中のＥがCOOである、請求項１に記載のサイズ済み紙。
【請求項３】
式（ＩＶ）の単量体において、Ｒ１ＣおよびＲ１Ｄが水素またはメチルであり、そしてＲ４が水素、メチル、ベンジル、フェニル、Ｃ２−Ｃ１８アルキル、オクタデク−ジエニル、ヘキサデク−ジエニル、オクタデセニル、ヘキサデセニルおよびウンデセニルより成る群から選ばれる、請求項１に記載のサイズ済み紙。
【請求項４】
式（Ｉ）および式（ＩＶ）の単量体において、Ｒ１Ａ、Ｒ１Ｂ、Ｒ１Ｃ、Ｒ１ＤおよびＲ４が水素であり、そしてＲ２およびＲ３がメチルである、請求項１に記載のサイズ済み紙。
【請求項５】
式（Ｉ）および式（ＩＶ）の単量体において、Ｘ−がハリド、ニトレート、アセテート、ベンゾエート、スルフェートまたはホスフェートである、請求項１に記載のサイズ済み紙。
【請求項６】
式（Ｉ）および式（ＩＶ）の単量体において、Ｘ−がクロリドである、請求項１に記載のサイズ済み紙。
【請求項７】
式（ＩＩ）の単量体が桂皮酸、クロトン酸、ソルビン酸、アクリル酸、メタクリル酸、イタコン酸、プロピオル酸、マレイン酸、フマル酸、並びにこれら酸の半エステルおよび無水物から選ばれる、請求項１に記載のサイズ済み紙。
【請求項８】
式（ＩＩ）の単量体がアクリル酸またはメタクリル酸である請求項１に記載のサイズ済み紙。
【請求項９】
式ＩＩＩの４級ジアリルアンモニウム単量体のモルパーセントと式ＩＶのジアリルアンモニウム単量体のモルパーセントとの合計が、好ましくは両性促進剤樹脂中の単量体の少なくとも３０％を構成する、請求項１に記載のサイズ済み紙。
【請求項１０】
式（ＩＶ）のアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも５０モル％である、請求項１に記載のサイズ済み紙。
【請求項１１】
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の６５％までを構成する、請求項１に記載のサイズ済み紙。
【請求項１２】
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の１０〜５０％を構成する、請求項１に記載のサイズ済み紙。
【請求項１３】
重合反応生成物が少なくとも約１０，０００の重量平均分子量を有する、請求項１に記載のサイズ済み紙。
【請求項１４】
サイジング剤および両性促進剤樹脂が、乾燥サイズ済み紙の重量に基づいて約０．００５〜約１．５重量％のサイジング剤および約０．００２〜約０．６重量％の両性促進剤樹脂を含んでいるサイズ済み紙をもたらすのに十分な量で存在する、請求項１に記載のサイズ済み紙。
【請求項１５】
サイジング剤および両性促進剤樹脂が、乾燥サイズ済み紙の重量に基づいて約０．０２５〜約０．５重量％のサイジング剤および約０．００７〜約０．３重量％の両性促進剤樹脂を含んでいるサイズ済み紙をもたらすのに十分な量で存在する、請求項１に記載のサイズ済み紙。
【請求項１６】
サイジング剤および両性促進剤樹脂が、乾燥サイズ済み紙の重量に基づいて約０．０５〜約０．２５重量％のサイジング剤および約０．０１２〜約０．１５重量％の両性促進剤樹脂を含んでいるサイズ済み紙をもたらすのに十分な量で存在する、請求項１に記載のサイズ済み紙。
【請求項１７】
蛍光増白剤が、乾燥サイズ済み紙の重量に基づいて１．５重量％までの蛍光増白剤を含んでいる白紙をもたらすのに十分な量で加えられている、請求項１に記載のサイズ済み紙。
【請求項１８】
紙サイジング剤がアルキルケテン二量体、分枝アルキルケテン二量体、アルケニルケテン二量体、アルキルケテン多量体、アルケニルケテン多量体、アルケニルコハク酸無水物、無水ステアリン酸、アルキルイソシアネート、アルキルカルバモイルクロリド、アルキル化メラミン、ロジン、スチレンアクリレートおよびスチレン無水マレイン酸より成る群から選ばれる、請求項１に記載のサイズ済み紙。
【請求項１９】
サイジング剤および水溶性の両性促進剤樹脂の存在下でサイズ済み紙を製造することを含むサイズ済み紙の製造方法であって、上記両性促進剤樹脂が式（Ｉ）：
【化４】
2005502746.tif 000004
（式中、Ｇはアルキル、アルケニル、アリル、アリール；ヘテロ原子で分断されたアルキルまたはアルケニル（ここで、ヘテロ原子は群Ｎ、ＳおよびＯから選ばれる）から選ばれ；そしてＨ、ＫおよびＪは水素、アルキル、アルケニル、アリル、スチレニル、アリール；ヘテロ原子で分断されたアルキルまたはアルケニル（ここで、ヘテロ原子は群Ｎ、ＳおよびＯから選ばれる）であり；そしてＸ−はサイジング適合性アニオンである。）
の少なくとも１種の重合性のカチオン性単量体、式（ＩＩ）：
【化５】
2005502746.tif 000005
（式中、Ｒｘ、ＲｙおよびＲｚは水素、アルキル、アルケニル、アリール；ヘテロ原子で分断されたアルキルまたはアルケニル（ここで、ヘテロ原子は群Ｎ、ＳおよびＯから選ばれる）であり；そしてＥは群COO、SO3、HSO4およびH2PO4から選ばれる有機置換基である。）
の少なくとも１種の重合性有機酸を含む単量体の重合反応生成物であり、そして式ＩＩＩのカチオン性アミン単量体のモルパーセントが両性促進剤樹脂中の単量体の少なくとも２５％を構成し、そして式ＩＩの有機酸のモルパーセントが両性促進剤樹脂中の単量体の少なくとも２５％を構成している上記の方法。
【請求項２０】
式ＩＩの単量体中のＥがCOOである、請求項１９に記載の方法。
【請求項２１】
蛍光増白剤が紙に加えられる、請求項１９に記載の方法。
【請求項２２】
サイジング剤および水溶性の両性促進剤樹脂の存在下においてサイズ済み紙を製造することを含むサイズ済み紙の製造方法であって、上記両性促進剤樹脂が、随意に式（ＩＶ）
【化６】
2005502746.tif 000006
の少なくとも１種のカチオン性ジアリルアンモニウム単量体を含んでいる式（ＩＩＩ）：
【化７】
2005502746.tif 000007
の少なくとも１種のカチオン性４級ジアリルアンモニウム単量体、および式（ＩＩ）：
【化８】
2005502746.tif 000008
の少なくとも１種の有機酸を含む単量体の重合反応生成物であり、そして式（ＩＩＩ）の４級ジアリルアンモニウム単量体のモルパーセントと式（ＩＶ）のジアリルアンモニウム単量体のモルパーセントとの合計が両性促進剤樹脂中の単量体の少なくとも２５％を構成し、そして式（ＩＩ）の不飽和有機酸のモルパーセントが両性促進剤樹脂中の単量体の少なくとも２５％を構成している上記の方法；但し、上記の式において、
Ｒ１Ａ、Ｒ１Ｂ、Ｒ１ＣおよびＲ１Ｄは、水素またはＣ１−Ｃ２２の直鎖または分枝アルキルであり；
Ｒ２およびＲ３はアルキル、アルケニル、アリール、ヘテロ原子で分断されたアルキルまたはアルケニル（ここで、ヘテロ原子は群Ｎ、ＳおよびＯから選ばれる）であり；
Ｒ４は水素、アルキル、アルケニル、アリール、ヘテロ原子で分断されたアルキルまたはアルケニル（ここで、ヘテロ原子は群Ｎ、ＳおよびＯから選ばれる）であり；そして
Ｘ−はサイジング適合性アニオンであり；
Ｒｘ、ＲｙおよびＲｚは水素、アルキル、アルケニル、アリール、ヘテロ原子で分断されたアルキルまたはアルケニル（ここで、ヘテロ原子は群Ｎ、ＳおよびＯから選ばれる）であり；そして
Ｅは群COO、SO3、HSO4およびH2PO4から選ばれる有機置換基である。
【手続補正２】
【補正対象書類名】明細書
【補正対象項目名】０２６８
【補正方法】変更
【補正の内容】
【０２６８】
【表１７】
2005502746.tif 000009
−本発明の態様−
［１］
随意に式（ＩＶ）：
【化９】
2005502746.tif 000010
の少なくとも１種のジアリルアンモニウム単量体を含んでいる式（ＩＩＩ）：
【化１０】
2005502746.tif 000011
の少なくとも１種の４級ジアリルアンモニウム単量体、および式（ＩＩ）：
【化１１】
2005502746.tif 000012
の少なくとも１種の不飽和有機酸を含む単量体の重合反応生成物である、紙のサイジングを促進するための水溶性の両性促進剤樹脂組成物であって、式ＩＩＩの４級ジアリルアンモニウム単量体のモルパーセントと式ＩＶのジアリルアンモニウム単量体のモルパーセントとの合計が両性促進剤樹脂中の単量体の少なくとも２５％を構成し、そして式ＩＩの不飽和有機酸のモルパーセントが両性促進剤樹脂中の単量体の少なくとも２５％を構成している上記の両性促進剤樹脂組成物；但し、上記の式において、
Ｒ１Ａ、Ｒ１Ｂ、Ｒ１ＣおよびＲ１Ｄは、水素またはＣ１−Ｃ２２の直鎖または分枝アルキルであり；
Ｒ２およびＲ３はアルキル、アルケニル、アリール；ヘテロ原子で分断されたアルキルまたはアルケニル（ここで、ヘテロ原子は群Ｎ、ＳおよびＯから選ばれる）であり；
Ｒ４は水素、アルキル、アルケニル、アリール；ヘテロ原子で分断されたアルキルまたはアルケニル（ここで、ヘテロ原子は群Ｎ、ＳおよびＯから選ばれる）であり；そして
Ｘ−はサイジング適合性アニオンであり；
Ｒｘ、ＲｙおよびＲｚは水素、アルキル、アルケニル、アリール；ヘテロ原子で分断されたアルキルまたはアルケニル（ここで、ヘテロ原子は群Ｎ、ＳおよびＯから選ばれる）であり；そして
Ｅは群COO、SO3、HSO4およびH2PO4から選ばれる有機置換基である。
［２］
式（ＩＩ）の単量体中のＥがCOOである、１に記載の組成物。
［３］
式（ＩＶ）の単量体において、Ｒ１ＣおよびＲ１Ｄが水素またはメチルであり、そしてＲ４が水素、メチル、ベンジル、フェニル、Ｃ２−Ｃ１８アルキル、オクタデク−ジエニル、ヘキサデク−ジエニル、オクタデセニル、ヘキサデセニルおよびウンデセニルより成る群から選ばれる、１に記載の組成物。
［４］
式（ＩＩＩ）および式（ＩＶ）の単量体において、Ｒ１Ａ、Ｒ１Ｂ、Ｒ１Ｃ、Ｒ１ＤおよびＲ４が水素であり、そしてＲ２およびＲ３がメチルである、１に記載の組成物。
［５］
式（ＩＩＩ）および式（ＩＶ）の単量体において、Ｘ−がハリド、ニトレート、アセテート、ベンゾエート、スルフェートまたはホスフェートである１に記載の組成物。
［６］
式（ＩＩＩ）および式（ＩＶ）の単量体において、Ｘ−がクロリドである、１に記載の組成物。
［７］
式（ＩＩ）の単量体が桂皮酸、クロトン酸、ソルビン酸、アクリル酸、メタクリル酸、イタコン酸、プロピオル酸、マレイン酸、フマル酸、並びにこれら酸の半エステルおよび無水物から選ばれる、１に記載の組成物。
［８］
式（ＩＩ）の単量体がアクリル酸またはメタクリル酸である１に記載の組成物。
［９］
式ＩＩＩの４級ジアリルアンモニウム単量体のモルパーセントと式ＩＶのジアリルアンモニウム単量体のモルパーセントとの合計が、両性促進剤樹脂中の単量体の少なくとも３０％を構成する、１に記載の組成物。
［１０］
式ＩＩＩの４級ジアリルアンモニウム単量体のモルパーセントと式ＩＶのジアリルアンモニウム単量体のモルパーセントとの合計が、両性促進剤樹脂中の単量体の少なくとも４０％を構成する、１に記載の組成物。
［１１］
式Ｖのアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも３３モル％である、１に記載の組成物。
［１２］
式ＩＩのアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも５０モル％である、１に記載の組成物。
［１３］
式（ＩＩ）のアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも６５モル％である、１に記載の組成物。
［１４］
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の６５％までを構成する、１に記載の組成物。
［１５］
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の１０〜５０％を構成する１に記載の組成物。
［１６］
重合反応生成物が、随意に式（ＩＩＩ）のカチオン性４級ジアリルアンモニウム単量体を含んでいる式（ＩＶ）のカチオン性ジアリルアンモニウム単量体という単量体、および式（ＩＩ）のアニオン性不飽和有機酸の単量体を、遊離ラジカル重合開始剤を用いて重合することによって製造される、１に記載の組成物。
［１７］
重合反応生成物が少なくとも約１０，０００の重量平均分子量を有する、１に記載の組成物。
［１８］
重合反応生成物が少なくとも約３０，０００の重量平均分子量を有する、１に記載の組成物。
［１９］
サイジング剤、並びにカチオン性アンモニウム基およびアニオン性基を含んでいる水溶性の両性樹脂の存在下においてサイズ済み紙を製造することを含むサイズ済み紙の製造方法であって、上記カチオン性アンモニウム基のモルパーセントが上記両性樹脂中で少なくとも２５モルパーセントを構成し、そして上記アニオン性基のモルパーセントが上記両性樹脂の少なくとも２５モルパーセントを構成している上記の方法。
［２０］
蛍光増白剤が存在する、１９に記載の方法。
［２１］
サイジング剤および水溶性の両性促進剤樹脂の存在下でサイズ済み紙を製造することを含むサイズ済み紙の製造方法であって、上記両性促進剤樹脂が式（Ｉ）：
【化１２】
2005502746.tif 000013
（式中、Ｇはアルキル、アルケニル、アリル、アリール；ヘテロ原子で分断されたアルキルまたはアルケニル（ここで、ヘテロ原子は群Ｎ、ＳおよびＯから選ばれる）から選ばれ；そしてＨ、ＫおよびＪは水素、アルキル、アルケニル、アリル、スチレニル、アリール；ヘテロ原子で分断されたアルキルまたはアルケニル（ここで、ヘテロ原子は群Ｎ、ＳおよびＯから選ばれる）であり；そしてＸ−はサイジング適合性アニオンである。）
の少なくとも１種の重合性のカチオン性単量体、式（ＩＩ）：
【化１３】
2005502746.tif 000014
（式中、Ｒｘ、ＲｙおよびＲｚは水素、アルキル、アルケニル、アリール；ヘテロ原子で分断されたアルキルまたはアルケニル（ここで、ヘテロ原子は群Ｎ、ＳおよびＯから選ばれる）であり；そしてＥは群COO、SO3、HSO4およびH2PO4から選ばれる有機置換基である。）
の少なくとも１種の重合性有機酸を含む単量体の重合反応生成物であり、そして式ＩＩＩのカチオン性アミン単量体のモルパーセントが両性促進剤樹脂中の単量体の少なくとも２５％を構成し、そして式ＩＩの有機酸のモルパーセントが両性促進剤樹脂中の単量体の少なくとも２５％を構成している上記の方法。
［２２］
式ＩＩの単量体中のＥがCOOである、２１に記載の方法。
［２３］
蛍光増白剤が存在する、２１に記載の方法。
［２４］
サイジング剤および水溶性の両性促進剤樹脂の存在下においてサイズ済み紙を製造することを含むサイズ済み紙の製造方法であって、上記両性促進剤樹脂が、随意に式（ＩＶ）
【化１４】
2005502746.tif 000015
の少なくとも１種のカチオン性ジアリルアンモニウム単量体を含んでいる式（ＩＩＩ）：
【化１５】
2005502746.tif 000016
の少なくとも１種のカチオン性４級ジアリルアンモニウム単量体、および式（ＩＩ）：
【化１６】
2005502746.tif 000017
の少なくとも１種の有機酸を含む単量体の重合反応生成物であり、そして式（ＩＩＩ）の４級ジアリルアンモニウム単量体のモルパーセントと式（ＩＶ）のジアリルアンモニウム単量体のモルパーセントとの合計が両性促進剤樹脂中の単量体の少なくとも２５％を構成し、そして式（ＩＩ）の不飽和有機酸のモルパーセントが両性促進剤樹脂中の単量体の少なくとも２５％を構成している上記の方法；但し、上記の式において、
Ｒ１Ａ、Ｒ１Ｂ、Ｒ１ＣおよびＲ１Ｄは、水素またはＣ１−Ｃ２２の直鎖または分枝アルキルであり；
Ｒ２およびＲ３はアルキル、アルケニル、アリール、ヘテロ原子で分断されたアルキルまたはアルケニル（ここで、ヘテロ原子は群Ｎ、ＳおよびＯから選ばれる）であり；
Ｒ４は水素、アルキル、アルケニル、アリール、ヘテロ原子で分断されたアルキルまたはアルケニル（ここで、ヘテロ原子は群Ｎ、ＳおよびＯから選ばれる）であり；そして
Ｘ−はサイジング適合性アニオンであり；
Ｒｘ、ＲｙおよびＲｚは水素、アルキル、アルケニル、アリール、ヘテロ原子で分断されたアルキルまたはアルケニル（ここで、ヘテロ原子は群Ｎ、ＳおよびＯから選ばれる）であり；そして
Ｅは群COO、SO3、HSO4およびH2PO4から選ばれる有機置換基である。
［２５］
式（ＩＩ）の単量体中のＥがCOOである、２４に記載の方法。
［２６］
式（ＩＩ）の単量体において、Ｒ１ＣおよびＲ１Ｄが水素またはメチルであり、そしてＲ４が水素、メチル、ベンジル、フェニル、Ｃ２−Ｃ１８アルキル、オクタデク−ジエニル、ヘキサデク−ジエニル、オクタデセニル、ヘキサデセニルおよびウンデセニルより成る群から選ばれる、２４に記載の方法。
［２７］
式（Ｉ）および式（ＩＩ）の単量体において、Ｒ１Ａ、Ｒ１Ｂ、Ｒ１Ｃ、Ｒ１ＤおよびＲ４が水素であり、そしてＲ２およびＲ３がメチルである、２４に記載の方法。
［２８］
式（Ｉ）および式（ＩＩ）の単量体において、Ｘ−がハリド、ニトレート、アセテート、ベンゾエート、スルフェートまたはホスフェートである、２４に記載の方法。
［２９］
式（Ｉ）および式（ＩＩ）の単量体において、Ｘ−がクロリドである、２４に記載の方法。
［３０］
式（ＩＩ）の単量体が、桂皮酸、クロトン酸、ソルビン酸、アクリル酸、メタクリル酸、イタコン酸、プロピオル酸、マレイン酸およびフマル酸である、２４に記載の方法。
［３１］
式（ＩＩ）の単量体がアクリル酸またはメタクリル酸である２４に記載の方法。
［３２］
式（ＩＩＩ）の４級ジアリルアンモニウム単量体のモルパーセントと式（ＩＶ）のジアリルアンモニウム単量体のモルパーセントとの合計が、好ましくは両性促進剤樹脂中の単量体の少なくとも３０％を構成する、２４に記載の方法。
［３３］
式（ＩＩＩ）の４級ジアリルアンモニウム単量体のモルパーセントと式ＩＩのジアリルアンモニウム単量体のモルパーセントとの合計が、好ましくは両性促進剤樹脂中の単量体の少なくとも４０％を構成する、２４に記載の方法。
［３４］
式Ｖのアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも３３モル％である、２４に記載の方法。
［３５］
式（ＩＩ）のアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも５０モル％である、２４に記載の方法。
［３６］
式（ＩＩ）のアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも６５モル％である、２４に記載の方法。
［３７］
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の６５％までを構成する、２４に記載の方法。
［３８］
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の１０〜５０％を構成する２４に記載の方法。
［３９］
サイジング剤および両性促進剤樹脂が、乾燥サイズ済み紙の重量に基づいて約０．００５〜約１．５重量％のサイジング剤および約０．００２〜約０．６重量％の両性促進剤樹脂を含んでいるサイズ済み紙をもたらすのに十分な量で加えられる、２４に記載の方法。
［４０］
サイジング剤および両性促進剤樹脂が、乾燥サイズ済み紙の重量に基づいて約０．０２５〜約０．５重量％のサイジング剤および約０．００７〜約０．３重量％の両性促進剤樹脂を含んでいるサイズ済み紙をもたらすのに十分な量で加えられる、２４に記載の方法。
［４１］
サイジング剤および両性促進剤樹脂が、乾燥サイズ済み紙の重量に基づいて約０．０５〜約０．２５重量％のサイジング剤および約０．０１２〜約０．１５重量％の両性促進剤樹脂を含んでいるサイズ済み紙をもたらすのに十分な量で加えられる、２４に記載の方法。
［４２］
蛍光増白剤が、乾燥サイズ済み紙の重量に基づいて１．５重量％までの蛍光増白剤を含んでいる白紙をもたらすのに十分な量で加えられる、２４に記載の方法。
［４３］
重合反応生成物が少なくとも約１０，０００の重量平均分子量を有する、２４に記載の方法。
［４４］
重合反応生成物が少なくとも約３０，０００の重量平均分子量を有する、２４に記載の方法。
［４５］
紙サイジング剤がケテン二量体、ケテン多量体、酸無水物、有機イソシアネートおよびロジンより成る群から選ばれる、２４に記載の方法。
［４６］
紙サイジング剤がアルキルケテン二量体、分枝アルキルケテン二量体、アルケニルケテン二量体、アルキルケテン多量体およびアルケニルケテン多量体より成る群から選ばれる、４５に記載の方法。
［４７］
紙サイジング剤がアルケニルコハク酸無水物サイジング剤である、４５に記載の方法。
［４８］
紙サイジング剤がアルキルケテン二量体、分枝アルキルケテン二量体、アルケニルケテン二量体、アルキルケテン多量体、アルケニルケテン多量体、アルケニルコハク酸無水物、無水ステアリン酸、アルキルイソシアネート、アルキルカルバモイルクロリド、アルキル化メラミン、ロジン、スチレンアクリレートおよびスチレン無水マレイン酸より成る群から選ばれる、４５に記載の方法。
［４９］
両性促進剤樹脂を紙サイジング剤と組み合わせて、サイジング剤および重合反応生成物を水性媒体中に共に含んでいる水性紙サイジング組成物として用いることをさらに含む、２４に記載の方法。
［５０］
両性促進剤樹脂重合反応生成物とサイジング剤とを約０．０５：１〜約４：１のそれぞれの重量比で用いることをさらに含む、２４に記載の方法。
［５１］
両性促進剤樹脂重合反応生成物とサイジング剤とを約０．２：１〜約３：１のそれぞれの重量比で用いることをさらに含む、２４に記載の方法。
［５２］
紙が形成された後にその紙の表面に両性促進剤樹脂を適用する、２４に記載の方法。
［５３］
サイジング剤および両性促進剤樹脂を用いて製造されたサイズ済み紙であって、上記両性促進剤樹脂が、随意に式（ＩＶ）：
【化１７】
2005502746.tif 000018
の少なくとも１種のジアリルアンモニウム単量体を含んでいる式（ＩＩＩ）：
【化１８】
2005502746.tif 000019
の少なくとも１種の４級ジアリルアンモニウム単量体、および式（ＩＩ）：
【化１９】
2005502746.tif 000020
の少なくとも１種の有機酸より本質的に成る単量体の重合反応生成物にして、式（ＩＩＩ）の４級ジアリルアンモニウム単量体のモルパーセントと式（ＩＶ）のジアリルアンモニウム単量体のモルパーセントとの合計が両性促進剤樹脂中の単量体の少なくとも２５％を構成し、そして式（ＩＩ）の不飽和有機酸のモルパーセントが両性促進剤樹脂中の単量体の少なくとも２５％を構成しているそのような重合反応生成物である上記のサイズ済み紙；ただし、上記の式において、
Ｒ１Ａ、Ｒ１Ｂ、Ｒ１ＣおよびＲ１Ｄは、水素またはＣ１−Ｃ２２の直鎖または分枝アルキルであり；
Ｒ２およびＲ３はアルキル、アルケニル、アリール、ヘテロ原子で分断されたアルキルまたはアルケニル（ここで、ヘテロ原子は群Ｎ、ＳおよびＯから選ばれる）であり；
Ｒ４は水素、アルキル、アルケニル、アリール、ヘテロ原子で分断されたアルキルまたはアルケニル（ここで、ヘテロ原子は群Ｎ、ＳおよびＯから選ばれる）であり；そして
Ｘ−はサイジング適合性アニオンであり；
Ｒｘ、ＲｙおよびＲｚは水素、アルキル、アルケニル、アリール、ヘテロ原子で分断されたアルキルまたはアルケニル（ここで、ヘテロ原子は群Ｎ、ＳおよびＯから選ばれる）であり；そして
Ｅは群COO、SO3、HSO4およびH2PO4から選ばれる有機置換基である。
［５４］
式（ＩＩ）の単量体中のＥがCOOである、５３に記載のサイズ済み紙。
［５５］
式（Ｉ）の単量体において、Ｒ１ＡおよびＲ１Ｂが水素またはメチルであり、そしてＲ２およびＲ３がメチル、ベンジル、Ｃ２−Ｃ１８アルキル、フェニル、オクタデク−ジエニル、ヘキサデク−ジエニル、オクタデセニル、ヘキサデセニルおよびウンデセニルより成る群から選ばれる、５５に記載のサイズ済み紙。
［５６］
式（ＩＶ）の単量体において、Ｒ１ＣおよびＲ１Ｄが水素またはメチルであり、そしてＲ４が水素、メチル、ベンジル、フェニル、Ｃ２−Ｃ１８アルキル、オクタデク−ジエニル、ヘキサデク−ジエニル、オクタデセニル、ヘキサデセニルおよびウンデセニルより成る群から選ばれる、５３に記載のサイズ済み紙。
［５７］
式（Ｉ）および式（ＩＶ）の単量体において、Ｒ１Ａ、Ｒ１Ｂ、Ｒ１Ｃ、Ｒ１ＤおよびＲ４が水素であり、そしてＲ２およびＲ３がメチルである、５３に記載のサイズ済み紙。
［５８］
式（Ｉ）および式（ＩＶ）の単量体において、Ｘ−がハリド、ニトレート、アセテート、ベンゾエート、スルフェートまたはホスフェートである、５３に記載のサイズ済み紙。
［５９］
式（Ｉ）および式（ＩＶ）の単量体において、Ｘ−がクロリドである、５３に記載のサイズ済み紙。
［６０］
式ＩＩＩの４級ジアリルアンモニウム単量体のモルパーセントと式ＩＶのジアリルアンモニウム単量体のモルパーセントとの合計が、好ましくは両性促進剤樹脂中の単量体の少なくとも３０％を構成する、５３に記載のサイズ済み紙。
［６１］
式ＩＩＩの４級ジアリルアンモニウム単量体のモルパーセントと式ＩＶのジアリルアンモニウム単量体のモルパーセントとの合計が、好ましくは両性促進剤樹脂中の単量体の少なくとも４０％を構成する、５３に記載のサイズ済み紙。
［６２］
式ＩＶのアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも３３モル％である、５３に記載のサイズ済み紙。
［６３］
式（ＩＶ）のアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも５０モル％である、５３に記載のサイズ済み紙。
［６４］
式（ＩＶ）のアニオン性不飽和有機酸の単量体が、式（ＩＩＩ）のカチオン性４級ジアリルアンモニウム単量体および式（ＩＶ）のカチオン性ジアリルアンモニウム単量体という単量体の合計の少なくとも６５モル％である、５３に記載のサイズ済み紙。
［６５］
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の６５％までを構成する、５３に記載のサイズ済み紙。
［６６］
式（ＩＶ）のカチオン性ジアリルアンモニウム単量体という単量体が、式（ＩＩＩ）のカチオン性４級ジアリルアンモニウム単量体および式（ＩＶ）のカチオン性ジアリルアンモニウム単量体という単量体の合計の１０〜５０％を構成する、５３に記載のサイズ済み紙。
［６７］
サイジング剤および両性促進剤樹脂が、乾燥サイズ済み紙の重量に基づいて約０．００５〜約１．５重量％のサイジング剤および約０．００２〜約０．６重量％の両性促進剤樹脂を含んでいるサイズ済み紙をもたらすのに十分な量で存在する、５３に記載のサイズ済み紙。
［６８］
サイジング剤および両性促進剤樹脂が、乾燥サイズ済み紙の重量に基づいて約０．０２５〜約０．５重量％のサイジング剤および約０．００７〜約０．３重量％の両性促進剤樹脂を含んでいるサイズ済み紙をもたらすのに十分な量で存在する、５３に記載のサイズ済み紙。
［６９］
サイジング剤および両性促進剤樹脂が、乾燥サイズ済み紙の重量に基づいて約０．０５〜約０．２５重量％のサイジング剤および約０．０１２〜約０．１５重量％の両性促進剤樹脂を含んでいるサイズ済み紙をもたらすのに十分な量で存在する、５３に記載のサイズ済み紙。
［７０］
蛍光増白剤が、乾燥サイズ済み紙の重量に基づいて１．５重量％までの蛍光増白剤を含んでいる白紙をもたらすのに十分な量で加えられている、５３に記載のサイズ済み紙。
［７１］
重合反応生成物が少なくとも約１０，０００の重量平均分子量を有する、５３に記載のサイズ済み紙。
［７２］
重合反応生成物が少なくとも約３０，０００の重量平均分子量を有する、５３に記載のサイズ済み紙。
［７３］
紙サイジング剤がケテン二量体、ケテン多量体、酸無水物、有機イソシアネートおよびロジンより成る群から選ばれる、５３に記載のサイズ済み紙。
［７４］
紙サイジング剤がアルキルケテン二量体、分枝アルキルケテン二量体、アルケニルケテン二量体、アルキルケテン多量体およびアルケニルケテン多量体より成る群から選ばれる、７３に記載のサイズ済み紙。
［７５］
紙サイジング剤がアルケニルコハク酸無水物サイジング剤である、７３に記載のサイズ済み紙。
［７６］
紙サイジング剤がアルキルケテン二量体、分枝アルキルケテン二量体、アルケニルケテン二量体、アルキルケテン多量体、アルケニルケテン多量体、アルケニルコハク酸無水物、無水ステアリン酸、アルキルイソシアネート、アルキルカルバモイルクロリド、アルキル化メラミン、ロジン、スチレンアクリレートおよびスチレン無水マレイン酸より成る群から選ばれる、７３に記載のサイズ済み紙。